(57)【特許請求の範囲】
【請求項１】
少なくとも表面側の少なくとも一部が繊維または皮革により構成されている、繊維または皮革を用いた構造体の表面に、有機ポリシラザンと無機ポリシラザンと樹脂系のフッ素コート剤と不活性有機溶剤とを含有し、上記有機ポリシラザンと上記無機ポリシラザンとの合計の濃度が０．０５質量％以上１．００質量％以下、上記フッ素コート剤の樹脂分の濃度が０．１５質量％以上０．３５質量％以下であるコーティング液を塗布する工程を有する、繊維または皮革を用いた構造体の製造方法。
【請求項２】
上記コーティング液がケイ酸塩を含有しない請求項１記載の、繊維または皮革を用いた構造体の製造方法。
【請求項３】
上記コーティング液中の上記有機ポリシラザンと上記無機ポリシラザンとの合計の濃度が０．１０質量％以上１．００質量％以下である請求項１または２記載の、繊維または皮革を用いた構造体の製造方法。
【請求項４】
上記繊維または皮革を用いた構造体は繊維製品または皮革製品である請求項１〜３のいずれか一項記載の、繊維または皮革を用いた構造体の製造方法。
【請求項５】
少なくとも表面側の少なくとも一部が繊維または皮革により構成されている、繊維または皮革を用いた構造体の表面に、有機ポリシラザンと無機ポリシラザンと樹脂系のフッ素コート剤と不活性有機溶剤とを含有し、上記有機ポリシラザンと上記無機ポリシラザンとの合計の濃度が０．０５質量％以上１．００質量％以下、上記フッ素コート剤の樹脂分の濃度が０．１５質量％以上０．３５質量％以下であるコーティング液を塗布する工程
を実行することにより製造される、繊維または皮革を用いた構造体。
【請求項６】
少なくとも表面側の少なくとも一部が繊維または皮革により構成されている、繊維または皮革を用いた構造体の表面にコーティング液を塗布する工程
を有する、繊維または皮革を用いた構造体の製造方法に用いられるコーティング液であって、
有機ポリシラザンと無機ポリシラザンと樹脂系のフッ素コート剤と不活性有機溶剤とを含有し、上記有機ポリシラザンと上記無機ポリシラザンとの合計の濃度が０．０５質量％以上１．００質量％以下、上記フッ素コート剤の樹脂分の濃度が０．１５質量％以上０．３５質量％以下である
ことを特徴とするコーティング液。
【請求項７】
少なくとも表面側の少なくとも一部が繊維または皮革により構成されている、繊維または皮革を用いた構造体の表面に、有機ポリシラザンと無機ポリシラザンと樹脂系のフッ素コート剤と不活性有機溶剤とを含有し、上記有機ポリシラザンと上記無機ポリシラザンとの合計の濃度が０．０５質量％以上１．００質量％以下、上記フッ素コート剤の樹脂分の濃度が０．１５質量％以上０．３５質量％以下であるコーティング液を塗布するコーティング方法。
【発明の詳細な説明】
【技術分野】
【０００１】
この発明は、繊維または皮革を用いた構造体の製造方法、繊維または皮革を用いた構造体、コーティング液およびコーティング方法に関し、特に、繊維製品または皮革製品の表面改質に適用して好適なものである。
【背景技術】
【０００２】
従来から、繊維や皮革などの汚れ防止のために様々な方法が開発されている。例えば、消臭剤とポリエステル系樹脂とを主成分とする繊維原料を溶融紡糸したポリエステル系繊維構造物を用いる方法（特許文献１参照）、光触媒酸化チタンを練り込んだ繊維を用いる方法（特許文献２参照）、硬化性有機フッ素変性ポリシラザンを塗布する方法（特許文献３参照）、常温硬化性のポリシラザン、ポリシロキサザンのいずれかを塗布する方法（特許文献４参照）が知られている。
【先行技術文献】
【特許文献】
【０００３】
【特許文献１】特開平７−２１６７５１号公報
【特許文献２】特開２００４−２４４７３３号公報
【特許文献３】特表２０１２−５３２２０８号公報
【特許文献４】特開平４−２１８５３８号公報
【発明の概要】
【発明が解決しようとする課題】
【０００４】
しかしながら、特許文献１〜４に提案された技術は、永続的な表面改質効果が期待できるものの事前に基材に処理を施す必要があるため、既に完成している繊維製品や皮革製品に適用することはできない。さらに、衣料などの繊維製品に後から施す表面改質剤も多くあるが、クリーニング耐性がなく、初回または数回で表面改質効果が失われてしまう。
【０００５】
そこで、この発明が解決しようとする課題は、撥水、撥油、防汚などの表面改質が可能でしかも長期間に亘って表面改質効果を得ることができるだけでなく、耐光性および耐候性に優れており、完成品である繊維製品、皮革製品などを含む各種の繊維または皮革を用いた構造体に適用することができ、繊維製品などの繊維を用いた構造体については高いクリーニング耐性を得ることができ、さらに、コーティングは１回で済むため製造が極めて容易でコストも掛からない、繊維製品、皮革製品などを含む繊維または皮革を用いた構造体およびその製造方法を提供することである。
【０００６】
この発明が解決しようとする他の課題は、上記の繊維または皮革を用いた構造体の製造に適用して好適なコーティング液およびコーティング方法を提供することである。
【課題を解決するための手段】
【０００７】
上記課題を解決するために、この発明は、
少なくとも表面側の少なくとも一部が繊維または皮革により構成されている、繊維または皮革を用いた構造体の表面に、有機ポリシラザンと無機ポリシラザンとフッ素コート剤と不活性有機溶剤とを含有し、上記有機ポリシラザンと上記無機ポリシラザンとの合計の濃度が０．０５質量％以上１．００質量％以下、上記フッ素コート剤の濃度が２０質量％以上７０質量％以下であるコーティング液を塗布する工程を有する、繊維または皮革を用いた構造体の製造方法である。
【０００８】
この発明においては、少なくとも表面側の少なくとも一部が繊維または皮革により構成されている、繊維または皮革を用いた構造体の表面に、有機ポリシラザンと無機ポリシラザンとフッ素コート剤と不活性有機溶剤とを含有し、有機ポリシラザンと無機ポリシラザンとの合計の濃度が０．０５質量％以上１．００質量％以下、フッ素コート剤の濃度が２０質量％以上７０質量％以下であるコーティング液を塗布することにより、有機ポリシラザンおよび無機ポリシラザンの加水分解によりその構造体の表面に透明なシリカ（ＳｉＯx ）を含む複合膜が形成されることに加えて、有機ポリシラザン内に含まれるメチル基（ＣＨ3 ）により繊維や皮革を構成する有機化合物とのイオン結合を強固にすることができるため、フッ素コート剤のフッ素改質剤の密着性の向上を図ることができ、さらに、有機ポリシラザンは硬化に常温で２日必要とされ施工状難点があるところ、無機ポリシラザンは反応が早く常温で１日で硬化するため、全体として硬化に要する反応時間を短くすることができる。このため、表面改質コーティング剤の効果を失うことなく、構造体に対するコーティング層の密着性の向上を図ることができ、それによって表面改質効果を長期間持続させることができるとともに、繊維製品などの繊維を用いた構造体についてはウェットクリーニングに対する耐性の向上を図ることができる。また、繊維または皮革を用いた構造体の表面にコーティング液を塗布するだけで良いため、既に完成している繊維製品、皮革製品などに適用することができる。塗布層の硬化は、塗布後に空気中に放置しておいても進行するが、加熱することによって硬化を促進することができる。また、硬化には、塗布物に対するスチームやアイロンなどによる加熱を行ってもよい。
【０００９】
ここで、有機ポリシラザン（オルガノポリシラザン（ＯＰＳＺ））は、珪素（Ｓｉ）、窒素（Ｎ）、水素（Ｈ）およびメチル基（ＣＨ3 ）から構成される化合物であり、炭素を含む有機のポリマーであり、−（ＳｉＨ2 ＮＨＣＨ3 ）−ユニットから構成されている。この有機ポリシラザンは、ドイツメルク社から「Durazane」（登録商標）として、商品番号Durazane1033、Durazane1800、Durazane1500で市販されており、これらの商品は各種の固形分濃度の有機溶剤溶液として入手して使用することができる。特に好ましいものはジブチルエーテルの溶液となっていてかつ常温での硬化が速い商品番号Durazane1500RCである。無機ポリシラザン（ペルヒドロポリシラザン（ＰＨＰＳ））は、珪素（Ｓｉ）、窒素（Ｎ）および水素（Ｈ）のみから構成される化合物であり、炭素などの有機成分を含まない無機のポリマーであり、−（ＳｉＨ2 ＮＨ）−ユニットから構成されている。この無機ポリシラザンは「Durazane」（登録商標）として、商品番号Durazane2200、Durazane2400、Durazane2600、Durazane2800で市販されており、これらの商品は各種の固形分濃度の有機溶剤溶液として入手して使用することができる。特に好ましいものはジブチルエーテルの溶液となっている商品番号Durazane2800である。不活性有機溶剤は、上記の化合物に対して不活性な有機溶剤であれば特に限定されないが、繊維製品などの表面に対する適度の膨潤性、揮発性、環境衛生上からは、エーテル系有機溶剤、例えば、ジメチルエーテル、ジエチルエーテル、ジプロピルエーテルおよびジブチルエーテルから選ばれる少なくとも１種や、石油系溶剤、例えばドライソルベントや、アルコール溶剤、例えばイソプロピルアルコール（ＩＰＡ）あるいはエタノールや、これらの組み合わせであることが好ましい。
【００１０】
コーティング液には、特にケイ酸塩を含有させる必要はないが、必要に応じて含有させてもよい。コーティング液中の有機ポリシラザンと無機ポリシラザンとの合計濃度は０．０５質量％以上１．００質量％以下であるが、合計濃度が０．０５質量％より低すぎると所望の密着性を得るために多量のコーティング液を使用しなければならず、一方、上記の合計濃度が１．００質量％より高すぎると構造体の表面硬度が上がって風合いを損ねてしまう。コーティング液中の有機ポリシラザンと無機ポリシラザンとの合計濃度は、密着性の向上の観点より、好適には０．１０質量％以上１．００質量％以下に選ばれる。また、構造体の風合を損なわないようにする観点より、好適には、コーティング液中の有機ポリシラザンと無機ポリシラザンとの合計の濃度は０．１０質量％以上０．５０質量％以下に選ばれる。コーティング液中のフッ素コート剤の濃度は、ウェットクリーニングに対する構造体の耐性の向上を図るためには、好適には、３０質量％以上７０質量％以下に選ばれる。コーティング液には、必要に応じて、フッ素コート剤に加えて酸化チタンまたはナノ銀系改質剤を含ませることができ、そうすることで繊維製品または皮革製品について防臭・抗菌・帯電防止効果を付与することができ、防汚効果の向上を図ることができる。
【００１１】
コーティング液中の有機ポリシラザンと無機ポリシラザンとは、無機ポリシラザンの割合が小さすぎるとＳｉＯx の生成に長時間（例えば、４８時間）を必要とし、即効性が必要な製品への応用が困難である。一方、無機ポリシラザンの割合が大きすぎると、有機物質である繊維製品や皮革製品への密着性が不十分であり、クリーニング耐性が落ちてしまう。
【００１２】
繊維または皮革を用いた構造体に対するコーティング液の塗布方法は特に限定されず、必要に応じて選択されるが、その構造体の形状に適した塗布方法が用いられ、例えば、スプレー法、ディッピング法、刷毛塗り法、ロールコート法、グラビアコート法、フレキソ法、インクジェット法などが挙げられる。塗布量については製品の吸湿性や求められる風合いの維持によって異なるが特に限定しない。しかし、塗布量が少ないと耐クリーニング性が損なわれ、多いと過剰品質になる他に構造体の風合いが失われる場合がある。
【００１３】
繊維または皮革を用いた構造体は、少なくとも表面側の少なくとも一部が繊維または皮革により構成されている限り、各種の繊維製品または皮革製品のほか、繊維そのもの、皮革そのものも含む。繊維製品は、例えば、衣服（着物やドレスなど）、帯などである。皮革製品は、例えば、ハンドバック、ジャンパー、ズボン、コートなどである。
【００１４】
また、この発明は、
少なくとも表面側の少なくとも一部が繊維または皮革により構成されている、繊維または皮革を用いた構造体の表面に、有機ポリシラザンと無機ポリシラザンとフッ素コート剤と不活性有機溶剤とを含有し、上記有機ポリシラザンと上記無機ポリシラザンとの合計の濃度が０．０５質量％以上１．００質量％以下、上記フッ素コート剤の濃度が２０質量％以上７０質量％以下であるコーティング液を塗布する工程
を実行することにより製造される、繊維または皮革を用いた構造体である。
【００１５】
また、この発明は、
少なくとも表面側の少なくとも一部が繊維または皮革により構成されている、繊維または皮革を用いた構造体の表面にコーティング液を塗布する工程
を有する、繊維または皮革を用いた構造体の製造方法に用いられるコーティング液であって、
有機ポリシラザンと無機ポリシラザンとフッ素コート剤と不活性有機溶剤とを含有し、上記有機ポリシラザンと上記無機ポリシラザンとの合計の濃度が０．０５質量％以上１．００質量％以下、上記フッ素コート剤の濃度が２０質量％以上７０質量％以下である
ことを特徴とするコーティング液である。
【００１６】
また、この発明は、
少なくとも表面側の少なくとも一部が繊維または皮革により構成されている、繊維または皮革を用いた構造体の表面に、有機ポリシラザンと無機ポリシラザンとフッ素コート剤と不活性有機溶剤とを含有し、上記有機ポリシラザンと上記無機ポリシラザンとの合計の濃度が０．０５質量％以上１．００質量％以下、上記フッ素コート剤の濃度が２０質量％以上７０質量％以下であるコーティング液を塗布するコーティング方法である。
【００１７】
上記の繊維または皮革を用いた構造体、コーティング液およびコーティング方法の各発明においては、特にその性質に反しない限り、上記の繊維または皮革を用いた構造体の製造方法の発明に関連して説明したことが成立する。
【発明の効果】
【００１８】
この発明によれば、撥水、撥油、防汚などの表面改質が可能でしかも長期間に亘って表面改質効果を得ることができるだけでなく、耐光性および耐候性に優れており、完成品である繊維製品や皮革製品などを含む各種の繊維または皮革を用いた構造体に適用することができ、繊維製品などの繊維を用いた構造体については高いクリーニング耐性を得ることができ、さらに、コーティングは１回で済むため製造が極めて容易でコストも掛からない。
【図面の簡単な説明】
【００１９】
【図１】実施例のコーティング液を用いてコーティングを行った和紙サンプルに対し促進耐候試験を１００時間行い、さらに促進耐候試験を４００時間行った後に撥水性の試験を行った結果を示す図面代用写真である。
【発明を実施するための形態】
【００２０】
以下、発明を実施するための形態（以下「実施の形態」とする）について説明する。
【００２１】
〈一実施の形態〉
［繊維または皮革を用いた構造体の製造方法］
まず、この製造方法において使用されるコーティング液について説明する。
【００２２】
コーティング液としては、有機ポリシラザンと無機ポリシラザンとフッ素コート剤と不活性有機溶剤とを含有し、有機ポリシラザンと無機ポリシラザンとの合計の濃度が０．０５質量％以上１．００質量％以下、フッ素コート剤の濃度が２０質量％以上７０質量％以下であるコーティング液を用いる。コーティング液は、典型的にはケイ酸塩を含有しないが、必要に応じてケイ酸塩を含有させてもよい。フッ素コート剤は樹脂系である。不活性有機溶剤は既に挙げたものを用いる。
【００２３】
このコーティング液を少なくとも表面側の少なくとも一部が繊維または皮革により構成された、繊維または皮革を用いた構造体の表面に塗布する。塗布方法は既に挙げた方法を用いる。
【００２４】
上記のようにしてコーティング液の塗布を行った後、空気中に放置したり、例えば２４０℃以下の温度で加熱したり、スチームやアイロンなどにより加熱したりすることにより数分で塗布層を硬化させる。空気中に放置する場合は、コーティング液の溶剤（不活性有機溶剤）の蒸発とともに、空気中の水分の吸収による加水分解が起き、通常は４日で硬化が完了する。加熱する場合は複合層の形成が促進されるが、素材の耐熱温度に従い温度と加熱時間とを調整することによりコントロールすることができるので、耐熱性が低い構造体の表面処理が問題なくできる。
【００２５】
以上により、繊維または皮革を用いた構造体の表面に表面改質コーティングを行うことができる。
【００２６】
ここで、未だ完全には解明されていないが、樹脂系フッ素コート剤を用いる場合について、繊維または皮革を用いた構造体の表面に対する改質剤の密着性が向上する理由について説明する。すなわち、樹脂系フッ素コート剤には、強度や耐熱性、各種耐性を高めるためにフィラーと呼ばれるミクロサイズやナノサイズの物質が含まれている。有機ポリシラザンには−ＣＨ3 と表されるメチル基といわれるアルキル置換基が含まれているため、このアルキル置換基がフィラーと一体化し、強固な結合を形成することから、耐熱性、耐光性、耐候性、耐水性、強度が向上する。この機能はシランカップリング機能として知られている。また、有機ポリシラザンは、無機ポリシラザンとの間で酸素イオンにより結合し、有機ポリシラザンの弱点である硬度の弱点を解消し、強固なシリカ膜を形成する。繊維または皮革は有機物質であり、内部に有機反応基を有するため、同様に有機ポリシラザンと反応して強固な結合を形成する。これらの反応により、繊維または皮革を用いた構造体の表面にシリカとフッ素などの分子からなる強固な膜が形成され、高い密着性が得られる。
【００２７】
［実施例］
（試験１）
試験１では、コーティング液中の有機ポリシラザンおよび無機ポリシラザンの濃度によって、ウェットクリーニングに対してクリーニング耐性にどのような違いが発生するかを検証した。
【００２８】
試験に用いたサンプルは次のようにして作製した。綿５０％、ポリエステル５０％の一般的な生地を５ｃｍ四方に切断したサンプルを多数作製し、それぞれに有機ポリシラザンおよび無機ポリシラザンの濃度の異なるコーティング液を塗布した。コーティング液としては、フッ素コート剤（樹脂分０．５％溶剤）の濃度を４０質量％に固定し、コーティング液中の有機ポリシラザンと無機ポリシラザンとの合計の濃度（ポリシラザン合計濃度）を０．０５質量％、０．１０質量％、０．３０質量％、０．５０質量％、１．００質量％の５水準に変えたものと、有機ポリシラザンおよび無機ポリシラザンの一方しか含有しないものとを用いた。比較のために、有機ポリシラザンおよび無機ポリシラザンを含有せず、フッ素コート剤しか含有しないコーティング液も用いた。有機ポリシラザンとしてはDurazane1500RC、無機ポリシラザンとしてはDurazane2800、フッ素コート剤としては株式会社フロロテクノロジーの不燃性溶剤型撥水撥油処理剤のＦＳ−１０００シリーズ製品コード「ＦＳ−１６４０ＴＨ−０．５」を用いた。有機ポリシラザン、無機ポリシラザンおよびフッ素コート剤を溶解させる不活性有機溶剤としては、ジブチルエーテルとドライソルベントとエタノールとを１：３：５の割合で混合したものを用いた。有機ポリシラザンと無機ポリシラザンとを含有するコーティング液中の有機ポリシラザンと無機ポリシラザンとの質量比は５０：５０とした。
【００２９】
試験は次のようにして行った。すなわち、家庭用液体洗剤を通常の２倍使用した液剤にサンプルを漬け込み５分間撹拌した後３０分放置したものをウェットクリーニング１回分とした。それぞれのクリーニング終了後、ドライヤーで乾燥させ、撥水のテストを行った。スポイトで水滴を落下させ、撥水しているかを、それぞれ３０分放置後目視した。目視後、それぞれを紙で吸い取り、跡が残っていないかも確認した。テスト回数は、年２回５年分を有効期限としたので１０回を設定した。結果を表１に示す。表１中に記入されている回数は耐えられる回数であり、１０回以上は回数によらず１０回と表記した。表１中のポリシラザン濃度は質量％である。
【００３０】
【表１】
0006771202.tif 000002
【００３１】
表１より、コーティング液中に有機ポリシラザンと無機ポリシラザンとを含有する場合はそれらの合計濃度が低くても、コーティング液中に有機ポリシラザンだけを含有する場合やコーティング液中に無機ポリシラザンだけを含有する場合に比べ、ウェットクリーニングに対してクリーニング耐性が高いことが分かる。コーティング液中に有機ポリシラザンも無機ポリシラザンも含有せず、フッ素コート剤のみ含有する場合はクリーニング耐性はなかった。コーティング液中の有機ポリシラザンと無機ポリシラザンとの合計濃度が０．１０質量％以上の場合がクリーニング耐性が最も高かった。繊維製品などでは風合を損なわないようにするためにはコーティング液の有機ポリシラザンと無機ポリシラザンとの合計濃度ができるだけ低いのが良いが、コーティング液中の有機ポリシラザンと無機ポリシラザンとの合計濃度を０．１０質量％と低くすることができることは好適である。
【００３２】
（２）試験２
試験２では、コーティング液中のフッ素コート剤の濃度を変えて、クリーニング耐性にどのような違いが発生するかを検証した。
【００３３】
サンプルの素材としては、試験１で用いた綿５０％、ポリエステル５０％の素材を用いた。これらのサンプルに有機ポリシラザンと無機ポリシラザンとフッ素コート剤とを含有するコーティング液を塗布した。コーティング液中の有機ポリシラザンと無機ポリシラザンとの合計の濃度（ポリシラザン合計濃度）は、クリーニング耐性向上の効果が確認された０．３０質量％とした。すなわち、表１のＮｏ．１０のコーティング液を用いた。クリーニング耐性の試験方法は試験１と同様である。結果を表２に示す。表２中のフッ素コート剤の濃度は質量％である。
【００３４】
【表２】
0006771202.tif 000003
【００３５】
表２より、コーティング液中のフッ素コート剤の濃度が３０質量％以上であるとクリーニング耐性が最も高くなることが分かる。
【００３６】
（３）試験３
試験３では、サンプルの素材を変えて、クリーニング耐性にどのような違いが発生するかを検証した。
【００３７】
サンプルの素材としては、試験１で用いた綿５０％、ポリエステル５０％の素材のほかに、ウール６０％、シルク２０％、綿２０％の素材、ウール５０％、シルク５０％の素材、ウール１００％の素材、ウール１００％の起毛素材を用いた。これらのサンプルにそれぞれ、有機ポリシラザンと無機ポリシラザンとフッ素コート剤とを含有するコーティング液を塗布した。コーティング液中のフッ素コート剤の濃度は、クリーニング耐性向上の効果が確認された３０質量％に固定した。コーティング液中の有機ポリシラザンと無機ポリシラザンとの合計の濃度（ポリシラザン合計濃度）は、クリーニング耐性向上の効果が確認された０．３０質量％、０．５０質量％の２水準に変えた。クリーニング耐性の試験方法は試験１と同様である。結果を表３に示す。
【００３８】
【表３】
0006771202.tif 000004
【００３９】
表３より、各種の天然素材に対しても十分なクリーニング耐性向上の効果が確認された。
【００４０】
以上は繊維製のサンプルを用いて行った試験であるが、皮革製のサンプルを用いて同様な試験を行った場合も同様な結果が得られた。
【００４１】
（４）試験４
試験４では、参考例として、実施例のコーティング液によりコーティングを行った和紙サンプルについて耐光性および促進耐候試験を行った結果について説明する。繊維または皮革のサンプルについて試験を行った場合にも同様な結果が得られると期待できる。
【００４２】
サンプルの素材としては和紙（半紙）を用いた。５２ｍｍ×１０２ｍｍの長方形のガラス板の長手方向の一方の片側半分および他方の片側半分に４０ｍｍ×４０ｍｍに切断した和紙をそれぞれ張り付け、その一方の片側半分の和紙に有機ポリシラザンと無機ポリシラザンとフッ素コート剤とを含有するコーティング液を塗布してコーティング層を形成し、他方の片側半分の和紙にはコーティングを行わなかった。コーティング液中の有機ポリシラザンと無機ポリシラザンとの合計の濃度は０．３０質量％、フッ素コート剤の濃度は３０質量％とした。
【００４３】
上記のサンプルに対し促進耐候試験を行った。試験方法は以下の通りである。
【００４４】
試験装置：スーパーキセノンウェザーメーター  ＳＸ７５  スガ試験機株式会社製
試験条件：試験はＪＩＳ  Ｂ７７５４：１９９１キセノンアークランプ式耐光性および耐候性試験機に規定される装置を用いて以下の条件で行った。
インナーフィルター：石英ガラス
アウターフィルター：紫外線遮断用ガラスフィルター（Ｉ）
放射強度：１８０Ｗ／ｍ2 （調節波長範囲３００〜４００ｎｍ）
ブラックパネル温度：６３±３℃
相対湿度：５０±１０％
サイクル条件：１２０分サイクル（１８分照射および水噴霧、１０２分照射）
試験時間：１００時間（５０サイクル）
放射露光量：６４ＭＪ／ｍ2 
【００４５】
促進耐候試験を１００時間行った上記のサンプルを目視により確認したところ、コーティングを行った和紙にはほとんど変化が見られなかった。
【００４６】
促進耐候試験を１００時間行った上記のサンプルに対しさらに促進耐候試験を行った。試験方法は以下の通りである。
【００４７】
試験装置：スーパーキセノンウェザーメーター  ＳＸ７５  スガ試験機株式会社製
試験条件：試験はＪＩＳ  Ｂ７７５４：１９９１キセノンアークランプ式耐光性および耐候性試験機に規定される装置を用いて以下の条件で行った。
インナーフィルター：石英ガラス
アウターフィルター：紫外線遮断用ガラスフィルター（Ｉ）
放射強度：１８０Ｗ／ｍ2 （調節波長範囲３００〜４００ｎｍ）
ブラックパネル温度：６３±３℃
相対湿度：５０±１０％
サイクル条件：１２０分サイクル（１８分照射および水噴霧、１０２分照射）
試験時間：４００時間（２００サイクル）
放射露光量：２５９ＭＪ／ｍ2 
【００４８】
促進耐候試験を４００時間行った上記のサンプルを目視により確認したところ、コーティングを行った和紙にはほとんど変化が見られなかった。
【００４９】
上述のように促進耐候試験を合計５００時間（標準的な使用条件で１年間に相当）行った上記のサンプルのコーティングを行った和紙およびコーティングを行わなかった和紙にそれぞれ水滴を垂らした。この状態のサンプルを図１に示す。図１中、右側の和紙がコーティングを行った和紙、左側の和紙がコーティングを行っていない和紙である。図１に示すように、コーティングを行った和紙では丸い水滴が観察されていることから、高い撥水性が保持されていることが分かる。これに対し、コーティングを行っていない和紙では水滴は観察されず、撥水性がないことが分かる。
【００５０】
以上のように、この一実施の形態によれば、少なくとも表面側の少なくとも一部が繊維または皮革により構成された、繊維または皮革を用いた構造体の表面に、有機ポリシラザンと無機ポリシラザンとフッ素コート剤と不活性有機溶剤とを含有し、有機ポリシラザンと無機ポリシラザンとの合計の濃度が０．０５質量％以上１．００質量％以下、フッ素コート剤の濃度が２０質量％以上７０質量％以下であるコーティング液を塗布することにより、表面改質効果を失うことなく構造体の表面に対する表面改質コーティング剤の密着性の向上を図ることができ、それによって長期間に亘って撥水、撥油、防汚などの改質効果を得ることができ、耐光性および耐候性に優れており、完成品である繊維製品、皮革製品などを含む各種の繊維または皮革を用いた構造体に適用することができ、繊維製品などの繊維を用いた構造体についてはウェットクリーニングに対して高いクリーニング耐性を得ることができる。さらに、コーティングは１回で済むため製造が極めて容易でコストも掛からない。
【００５１】
以上、この発明の実施の形態および実施例について具体的に説明したが、この発明は上述の実施の形態および実施例に限定されるものではなく、この発明の技術的思想に基づく各種の変形が可能である。
【００５２】
例えば、上述の実施の形態および実施例において挙げた数値、材料、方法などはあくまでも例に過ぎず、必要に応じてこれらと異なる数値、材料、方法などを用いてもよい。
【要約】
【課題】撥水、撥油などの表面改質が可能でしかも長期間に亘って表面改質効果を得ることができるだけでなく、耐光性および耐候性に優れ、完成品である繊維製品、皮革製品などに適用することができ、繊維製品については高いクリーニング耐性を得ることができ、コーティングは１回で済むため製造が極めて容易でコストも掛からない、繊維または皮革を用いた構造体およびその製造方法を提供する。
【解決手段】繊維または皮革を用いた構造体の製造方法は、少なくとも表面側の少なくとも一部が繊維または皮革により構成されている、繊維または皮革を用いた構造体の表面に、有機ポリシラザンと無機ポリシラザンとフッ素コート剤と不活性有機溶剤とを含有し、上記有機ポリシラザンと上記無機ポリシラザンとの合計の濃度が０．０５質量％以上１．００質量％以下、上記フッ素コート剤の濃度が２０質量％以上７０質量％以下であるコーティング液を塗布する工程を有する。
【選択図】図１【図１】
0006771202.tif 000005